"A染料、B溶剤及びCバインダー樹脂を含む着色樹脂組成物であって、該A染料が、下記式Iで表される化合物を含むことを特徴とする、着色樹脂組成物。前記式中、Anは、n価の染料のカチオンを表す。k、m、n、p及びqは、各々独立に、1~4の整数を表す。但し、p×q=m×nである。Raは、置換基を有していてもよい炭素数1~8のアルキル基、置換基を有していてもよい1価の芳香族炭化水素環基又は置換基を有していてもよい1価の複素環基を表す。Araは、直接結合、置換基を有していてもよい2~p1価の芳香族炭化水素環基、置換基を有していてもよい2~p1価の脂肪族炭化水素基又は置換基を有していてもよい2~p1価の複素環基を表す。X1~X3は、各々独立に、直接結合、-CH2-、-NH-、-O-及び-S-からなる群より選ばれる1つの基又はこれらが2以上結合してなる基を表し、R1a及びR2aは、水素原子、置換基を有していてもよい炭素数1~12の炭化水素基、置換基を有していてもよい1価の芳香族炭化水素環基、置換基を有していてもよい1価の複素環基又は下記式I-1で表される基を表す。上記式I-1中、は、連結部位を表す。但し、AraとX1は、同時に直接結合になることはない。前記式I中のRaが、フルオロ基を置換基として有する炭素数1~8のアルキル基、又はハメット則において、置換基定数σが0<σ<1.5である基を置換基として有するフェニル基であることを特徴とする、請求項1に記載の着色樹脂組成物。前記式Iで表される化合物が、下記式IIで表されることを特徴とする、請求項1又は2に記載の着色樹脂組成物。上記式II中、Ra、R1a、R2a、X1~X3、Ara、k及びm、前記式Iにおけると同義である。R1~R6は、各々独立に、水素原子、置換基を有していてもよい炭素数1~8のアルキル基、又は置換基を有していてもよい1価の芳香族環基を表す。隣接するR1~R6同士が連結して環を形成してもよく、該環は、置換基を有していてもよい。R7及びR8は、水素原子、又は任意の置換基を表す。R7及びR8は、互いに連結して環を形成していてもよく、該環は置換基を有していてもよい。また、上記式II中のベンゼン環は、更に任意の置換基を有していてもよい。R101及びR102は、水素原子、置換基を有していてもよい炭素数1~8のアルキル基、置換基を有していてもよい炭素数2~6のアルケニル基、置換基を有していてもよい1価の芳香族環基、又はフッ素原子を表す。R101とR102は、互いに連結して環を形成していてもよく、該環は置換基を有していてもよい。尚、一分子中に複数の下記式IICAで表されるカチオンが含まれる場合、それらは同じ構造であっても、異なる構造であってもよい。前記式Iで表される化合物が、下記式IIIで表されることを特徴とする、請求項1又は2に記載の着色樹脂組成物。上記式III中、Ra、R1a、R2a、X1~X3、Ara、k及びm、前記式Iにおけると同義である。R11~R16は、各々独立に、水素原子、置換基を有していてもよいアルキル基、又は置換基を有していてもよい1価の芳香族環基を示す。隣接するR11~R16同士が連結して環を形成していてもよく、該環は置換基を有していてもよい。R17及びR18は、各々独立に、水素原子、又は任意の置換基を表す。R17及びR18は、互いに連結して環を形成していてもよく、該環は置換基を有していてもよい。又、上記式III中のベンゼン環及びインドール環は更に任意の置換基を有していてもよい。尚、1分子中に複数の下記式IIICAで表されるカチオンが含まれる場合、それらは同じ構造であっても、異なる構造であってもよい。更に、D重合性モノマーを含有することを特徴とする、請求項1~4のいずれか一項に記載の着色樹脂組成物。更に、E光重合開始成分及び/又は熱重合開始成分を含有することを特徴とする、請求項1~5のいずれか一項に記載の着色樹脂組成物。請求項1~6に記載の着色樹脂組成物を用いて形成された画素を有することを特徴とする、カラーフィルタ。請求項7に記載のカラーフィルタを有することを特徴とする、液晶表示装置。請求項7に記載のカラーフィルタを有することを特徴とする、有機EL表示装置。しかしながら、特許文献1では、青色顔料を用いた場合より輝度が向上するものの、カラーフィルタとしての耐熱性が低下してしまうとの問題があった。また、トリアリールメタン塩を更に改良した特許文献2~4では、耐熱性が顔料と比較して不十分な場合があるとの問題点があった。更に本発明者らは、特許文献2~4に記載の染料を用いた場合、得られる画素の電圧保持率も顔料と比較した場合には不十分な場合があることを見出した。上記、得られる画素の電圧保持率が不十分である理由について、下記の通り推測する。液晶表示素子に含まれる液晶相の液晶材料は、絶縁性が高い。その為、着色樹脂組成物を用いて形成された画素に含まれる極性化合物が、液晶部分に溶出すると、電極間の電圧が低下する。該電圧低下により電圧保持率が低下してしまい、結果的に、液晶表示素子における表示ムラや配向不良などが生じる。ここで、前記特許文献2~4で開示の様に、対イオン構造を持つ染料である場合、特に、着色樹脂組成物を用いて形成された画素上に液晶相を積層した際に、顔料や非イオン性染料よりも溶出し易く、これにより得られる画素の電圧保持率が低下しているものと推測した。そこで本発明は、色材として顔料を用いた場合に比べて輝度及び耐熱性を向上し、更に電圧保持率が良好であるカラーフィルタを得られる着色樹脂組成物を提供することを課題とする。本発明はまた、前記着色樹脂組成物を用いて形成される画素を有するカラーフィルタ、並びに高品質の液晶表示装置及び有機EL表示装置を提供することを課題とする。本発明者らが鋭意検討を行った結果、特定構造の染料を用いることで、上記課題を解決しうることを見出し、本発明を完成するに至った。即ち、本発明は、A染料、B溶剤及びCバインダー樹脂を含む着色樹脂組成物であって、該A染料が、下記式Iで表される化合物以下、化合物Iと称する場合があるを含むことを特徴とする着色樹脂組成物、カラーフィルタ、液晶表示装置及び有機EL表示装置に存する。前記式中、Anは、n価の染料のカチオンを表す。k、m、n、p及びqは、各々独立に、1~4の整数を表す。但し、p×q=m×nである。Raは、置換基を有していてもよい炭素数1~8のアルキル基、置換基を有していてもよい1価の芳香族炭化水素環基又は置換基を有していてもよい1価の複素環基を表す。Araは、直接結合、置換基を有していてもよい2~p1価の芳香族炭化水素環基、置換基を有していてもよい2~p1価の脂肪族炭化水素基又は置換基を有していてもよい2~p1価の複素環基を表す。X1~X3は、各々独立に、直接結合、-CH2-、-NH-、-O-及び-S-からなる群より選ばれる1つの基又はこれらが2以上結合してなる基を表し、R1a及びR2aは、水素原子、置換基を有していてもよい炭素数1~12の炭化水素基、置換基を有していてもよい1価の芳香族炭化水素環基、置換基を有していてもよい1価の複素環基又は下記式I-1で表される基を表す。上記式I-1中、は、連結部位を表す。但し、AraとX1は、同時に直接結合になることはない。本発明によれば、色材として顔料を用いた場合に比べて輝度及び耐熱性を向上させて、更に電圧保持率が向上した画素を形成しうる着色樹脂組成物を提供することが可能となる。更に、本発明のカラーフィルタは、輝度、耐熱性及び電圧保持率に優れ、また本発明の液晶表示装置及び有機EL表示装置は高品質である。以下に本発明の実施の形態を詳細に説明するが、以下の記載は本発明の実施態様の一例であり、本発明はこれらの内容に限定されるものではない。なお、本発明においてメタアクリル、メタアクリレート等は、アクリル及び/又はメタクリル、アクリレート及び/又はメタクリレート等を意味するものとし、例えばメタアクリル酸はアクリル酸及び/又はメタクリル酸を意味するものとする。また全固形分とは、後記する溶剤成分以外の本発明の着色樹脂組成物の全成分を意味するものとする。更に、芳香族環とは、芳香族炭化水素環及び芳香族複素環の双方を意味するものとする。又、C.I.ピグメントグリーン等の用語は、カラーインデックスC.I.を意味する。本発明の着色樹脂組成物は、A染料、B溶剤及びCバインダー樹脂を含有し、該A染料が、化合物Iを含有する。まず、本発明における化合物Iについて詳説する。[化合物Iについて]前記式中、Anは、n価の染料のカチオンを表す。k、m、n、p及びqは、各々独立に、1~4の整数を表す。但し、p×q=m×nである。Raは、置換基を有していてもよい炭素数1~8のアルキル基、置換基を有していてもよい1価の芳香族炭化水素環基又は置換基を有していてもよい1価の複素環基を表す。Araは、直接結合、置換基を有していてもよい2~p1価の芳香族炭化水素環基、置換基を有していてもよい2~p1価の脂肪族炭化水素基又は置換基を有していてもよい2~p1価の複素環基を表す。X1~X3は、各々独立に、直接結合、-CH2-、-NH-、-O-及び-S-からなる群より選ばれる1つの基又はこれらが2以上結合してなる基を表し、R1a及びR2aは、水素原子、置換基を有していてもよい炭素数1~12の炭化水素基、置換基を有していてもよい1価の芳香族炭化水素環基、置換基を有していてもよい1価の複素環基又は下記式I-1で表される基を表す。上記式I-1中、は、連結部位を表す。但し、AraとX1は、同時に直接結合になることはない。[構造上の特徴]化合物Iのアニオン、つまり、下記式IANで表されるアニオン以下、単にアニオンIANと称する場合があるの特徴について、下記の通り説明する。アニオンIANは、トリアジン骨格とスルホニルイミド骨格を有する。該トリアジン骨格は平面性が高いため、染料のカチオンが有する芳香族部位や、同一系内に存在する化合物Iのアニオン部分との相互作用が強くなる。更に、アニオンIANは、末端にスルホニルイミド骨格を有するため、カチオンとの立体反発が少なく、より強固なイオン対を形成し易い。これより、化合物Iは、カチオンとアニオンとが分離し難いため、耐熱性が高く、電界中であってもカチオンをアニオンが移動し難く、これより得られる画素の電圧保持率が高くなる。AnについてAnは、n価の染料のカチオンを表す。該染料のカチオンとしては、本発明の効果を行わない限り特に制限はないが、例えば、IndustrialDyesChemistryPropertiesApplicationsWileyVCH2003年、KlausHunger編集等に記載されている色素が挙げられる。より具体的には、トリアリールメタン類、シアニン類、スチリル類、アジン類等の色素骨格Chromophoreを有する化合物が挙げられ、所望する色により適宜選択することができる。特に、青色Blueを所望する場合、色濃度、輝度及び耐熱性が優れる点からトリアリールメタン類が好ましく、紫色Violetを所望する場合は、色濃度、輝度及び耐熱性が優れる点からトリアリールメタン類又はシアニン類が特に好ましい。RaについてRaは、置換基を有していてもよい炭素数1~8のアルキル基、置換基を有していてもよい1価の芳香族炭化水素環基又は置換基を有していてもよい1価の複素環基を表す。Raにおける芳香族炭化水素環基としては、例えば、1個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などが挙げられる。尚、本発明における遊離原子価については、有機化学生化学命名法上南江堂、1992年5月20日発行、平山健三、平山和雄訳著、11-12頁の記載に基づくものである。複素環基としては、例えば、ピロリル基、イミダゾリル基、ピラゾリル基、チアゾリル基、オキサゾリル基、トリアゾリル基、チアジアゾリル基、ピリジニル基、ピリミジニル基、トリアジニル基、キノリニル基、イソキノリニル基、ベンゾチアゾリニル基、フタルイミドイル基、フリル基、チオフェニル基、ピラニル基、ピペリジニル基、ピロリジニル基、イミダゾリジニル基、ピラゾリジニル基、ピペラジニル基、モルホリニル基、インドリニル基、イソインドリニル基等が挙げられる。Raにおけるアルキル基、芳香族炭化水素環基、脂肪族炭化水素環基及び複素環基が有していてもよい置換基としては、下記置換基群Wの項で記載したものが挙げられる。置換基群Wフッ素原子、塩素原子、炭素数1~8のアルキル基、炭素数2~8のアルケニル基、炭素数1~8のアルコキシ基、フェニル基、メシチル基、トリル基、ナフチル基、アセチルオキシ基、炭素数2~9のアルコキシカルボニル基、フェノキシカルボニル基、カルバモイル基、炭素数2~9のアルキルカルバモイル基、フェニルカルバモイル基、スルファモイル基、炭素数1~8のアルキルスルファモイル基、フェニルスルファモイル基、炭素数2~9のアルキルカルボニル基、ベンゾイル基、炭素数1~8のアルキルスルホニル基、トリフルオロメタンスルホニル基、フェネチル基、ヒドロキシエチル基、アセチルアミノ基炭素数1~4のアルキル基が結合してなるジアルキルアミノエチル基、トリフルオロメチル基、炭素数1~8のトリアルキルシリル基、ニトロ基、シアノ基、カルボキシ基、炭素数1~8のアルキルチオ基。これらの内、特に、Raにおけるアルキル基が有する置換基としては、アニオンの電荷がより非局在化して、化合物Iの耐熱性が向上する点で、フッ素原子を置換基として有することが好ましい。つまり、Raにおける置換基を有していてもよいアルキル基は、フルオロ基を有する炭素数1~8のアルキル基であることが好ましく、特に炭素数1~8のパーフルオロアルキル基であることが好ましい。また、Raが芳香族炭化水素環基である場合、共役系を介してより電荷が分散されて、アニオンが安定化する点で、電子求引性基を置換基として含むことが好ましい。電子求引性基であることの指標の例としては、例えば、合成染料の化学槇書店、1963年2月25日発行、小西謙三、黒木宣彦著、第23~25頁に記載されているハメット式における置換基定数がσが、0<σ<1.5であることが挙げられる。本発明においては、該置換基定数がメタ位、パラ位のいずれにおいてもσが、0<σ<1.5である基が好ましい。即ち、本発明における電子求引性基とは、ハメット則において置換基定数σが、0<σ<1.5である基である。該ハメット則において置換基定数σが、0<σ<1.5である基としては、ニトロ基、シアノ基、トリフルオロメタンスルホニル基、メタンスルホニル基、カルボキシ基、塩素原子、フッ素原子又はトリフルオロメチル基等のフッ素原子を含むアルキル基が好ましい。中でも、化合物Iの溶剤に対する溶解性に影響を与えず、カチオンとの相互作用のしやすさから、置換位置周辺で立体障害になりにくい置換基が特に好ましく、シアノ基、フッ素原子又はトリフルオロメチル基等のフッ素原子を含むアルキル基がより好ましい。尚、置換基として電子求引性基を有する場合、Raにおける芳香族炭化水素環基としては、電子求引の効果が得られやすい点で、フェニル基であることが好ましい。以上より、Raとしては、フルオロ基を置換基として有する炭素数1~8のアルキル基、又はハメット則において、置換基定数σが0<σ<1.5である基を置換基として有するフェニル基であることが好ましい。一分子中に複数のRaが含まれる場合、それらは互いに同じでもよく、また異なっていてもよいが、合成が容易である点で、同じである方が好ましい。Ara及びkについてAraは、直接結合、置換基を有していてもよい2~p1価の芳香族炭化水素環基、置換基を有していてもよい2~p1価の脂肪族炭化水素基又は置換基を有していてもよい2~p1価の複素環基を表す。該芳香族炭化水素環基としては、前記Raについての項に記載の1個の遊離原子価を有する芳香族炭化水素環において、2~p1個の遊離原子価を有するものとし、且つ炭素数が6~15である基が挙げられる。該脂肪族炭化水素基としては、炭素数が1~8であればよく、アルキレン基、シクロペンタンジイル基、シクロヘキサンジイル基などが挙げられる。これらの基には、メチル基、エチル基、メトキシ基、エトキシ基、水酸基等が置換していてもよい。複素環基としては、前記Raについての項に1価の基を2~p1価の基としたものが挙げられる。kは、1~4の整数を表す。Araは、カチオンや、同一系内に存在する化合物Iのアニオンとの分子間相互作用が良好になる点で、直接結合又は、芳香族炭化水素環、脂肪族炭化水素基又は複素環である場合には、kが1~2であることが好ましい。X1~X3並びにR1a及びR2aについてX1~X3は、各々独立に、直接結合、-CH2-、-NH-、-O-及び-S-からなる群より選ばれる1つの基又はこれらが2以上結合してなる基を表す。つまり、X1~X3は、上記群から選ばれる2価の基を2種以上含んでいてもよく、また1種を2個以上連結していてもよい。連結する場合の個数は、通常2個以上、また通常15個以下、好ましくは12個以下、更に好ましくは10個以下である。R1a及びR2aは、各々独立に、直接結合、水素原子、置換基を有していてもよい炭素数1~12の炭化水素基、置換基を有していてもよい芳香族炭化水素環基、置換基を有していてもよい複素環基又は下記式I-1で表される基を表す。上記式I-1中、は、連結部位を表す。炭化水素基としては、炭素数が1~12の各々置換基を有していてもよい、アルキル基、アルケニル基又はシクロアルキル基などが挙げられる。該アルキル基は、直鎖でも分岐していてもよい。該炭化水素基に置換していてもよい基としては、メチル基、エチル基等のアルキル基、メトキシ基、エトキシ基等のアルコキシ基、水酸基、カルボキシ基、スルホ基等が挙げられる。芳香族炭化水素環基としては、炭素数が6~15であり、各々、置換基を有していてもよい、フェニル基、ナフチル基、アントラセニル基、フルオレニル基などが挙げられる。該芳香族炭化水素環基としては、前記Raについての項に記載のもので且つ炭素数が6~15である基が挙げられる。該芳香族炭化水素環基が有していてもよい置換基としては、メチル基、エチル基等のアルキル基、メトキシ基、エトキシ基等のアルコキシ基、炭素数が1~4のアルキル基が置換していてもよいアルキルアミノ基、アセチル基、アセチルアミノ基、ベンゾイルアミノ基、アセトキシ基、カルバモイル基、N-置換カルバモイル基、スルファモイル基、N-置換スルファモイル基、シアノ基、ニトロ基、水酸基、カルボキシ基、スルホ基、ハロゲン原子等が挙げられる。また、複素環基としては、前記Raについての項に記載のものが挙げられる。該複素環基が有していてもよい置換基としては、上記R1a及びR2aにおける芳香族炭化水素環基が有していてもよい置換基の項で記載したものが挙げられる。AraとX1、R1aとX2、R2aとX3とは、各々、同時に直接結合になることはない。また、本発明における化合物Iは、R1a及び/又はR2aから連結基を介して、2量体や3量体を形成してもよい。m、n、p及びqについてm、n、p及びqは、各々独立に、1~4の整数を表す。化合物Iの有機溶剤に対する溶解性が良好である点で、m、n、p及びqは、各々独立に、1~3であることが好ましい。尚、p×q=m×nである。[化合物IIについて]化合物Iは、より耐熱性に優れ、また得られるカラーフィルタの特に青色純度及び透過率が優れる点で、下記式IIで表される化合物以下、化合物IIと称する場合があるであることが好ましい。上記式II中、Ra、R1a、R2a、X1~X3、Ara、k及びmは、前記式Iにおけると同義である。R1~R6は、各々独立に、水素原子、置換基を有していてもよい炭素数1~8のアルキル基、又は置換基を有していてもよい1価の芳香族環基を表す。隣接するR1~R6同士が連結して環を形成してもよく、該環は、置換基を有していてもよい。R7及びR8は、水素原子、又は任意の置換基を表す。R7及びR8は、互いに連結して環を形成していてもよく、該環は置換基を有していてもよい。また、上記式II中のベンゼン環は、更に任意の置換基を有していてもよい。R101及びR102は、水素原子、置換基を有していてもよい炭素数1~8のアルキル基、置換基を有していてもよい炭素数2~6のアルケニル基、置換基を有していてもよい1価の芳香族環基、又はフッ素原子を表す。R101とR102は、互いに連結して環を形成していてもよく、該環は置換基を有していてもよい。尚、一分子中に複数の下記式IICAで表されるカチオンが含まれる場合、それらは同じ構造であっても、異なる構造であってもよい。R1~R6についてR1~R6は、各々独立に、水素原子、置換基を有していてもよい炭素数1~8のアルキル基、又は置換基を有していてもよい芳香族環基を表す。R1~R6におけるアルキル基としては、直鎖状、分岐鎖状又は環状のアルキル基であって、その炭素数が通常1以上、また、通常8以下、好ましくは5以下のものが挙げられる。具体例としては、メチル基、エチル基、n-プロピル基、2-プロピル基、n-ブチル基、イソブチル基、tert-ブチル基、シクロヘキシル基等が挙げられる。R1~R6における芳香族環基としては、芳香族炭化水素環基及び芳香族複素環基が挙げられる。芳香族炭化水素環基としては、単環であっても縮合環であってもよく、環を形成する炭素数が5~18であれば特に制限はないが、例えば、1個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。また、芳香族複素環基としては、単環であっても縮合環であってもよく、環を形成する炭素数が3~10であれば特に制限はないが、例えば、1個の遊離原子価を有する、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの基が挙げられる。隣接するR1~R6同士は連結して環を形成してもよく、更に該環は、置換基を有していてもよい。また、該環はヘテロ原子で架橋された環であってもよく、この具体例として、例えば以下の構造が挙げられる。化学的安定性の点から、R1~R6として好ましくは、各々独立に、水素原子、置換基を有していてもよい炭素数1~8のアルキル基又は置換基を有していてもよいフェニル基であるか、或いは隣接するR1~R6が互いに連結して環を形成する場合である。染料の耐熱性を向上し、得られるカラーフィルタの耐熱性が優れる点で、より好ましくは置換基を有していてもよい炭素数1~8のアルキル基又は置換基を有していてもよいフェニル基である。R1~R6が、置換基を有していてもよい炭素数1~8のアルキル基である場合、超共役によりカチオン内の電荷が分散し、カチオンが安定化するものと推測される。また、R1~R6が、置換基を有していてもよいフェニル基である場合、共役系が延長する為、カチオン内の電荷が分散して、カチオンが安定化する。このように、カチオンが安定化した結果、得られるカラーフィルタの耐熱性がより優れるものとなると考えることができる。R1~R6におけるアルキル基、芳香族環基及び互いに連結して形成される環が有していてもよい置換基としては、例えば、下記置換基群W1のものが挙げられる。置換基群W1炭素数1~8のアルキル基、炭素数2~8のアルケニル基、炭素数1~8のアルコキシ基、炭素数6~15のアリール基、炭素数2~9のアルキルカルボニルオキシ基、炭素数7~16のアリールカルボニルオキシ基、炭素数2~9のアルコキシカルボニル基、炭素数7~16のアリールオキシカルボニル基、カルバモイル基、炭素数2~9のアルキルカルバモイル基、炭素数7~16のアリールカルバモイル基、スルファモイル基、炭素数1~8のアルキルスルファモイル基、炭素数6~15のアリールスルファモイル基、炭素数2~9のアルキルカルボニル基、炭素数7~16のアリールカルボニル基、炭素数1~8のアルキルスルホニル基、炭素数1~8のアルキルスルホニルアミノ基、炭素数6~15のアリールスルホニルアミノ基、アミノ基、炭素数1~8のアルキル基が結合してなるアルキルアミノ基、炭素数1~4のアルキル基が結合してなるジアルキルアミノ基、炭素数6~15のアリールアミノ基、炭素数6~15のアリール基と炭素数1~4のアルキルが結合してなるアリールアルキルアミノ基、炭素数6~15のアリール基が結合してなるジアリールアミノ基、フェネチル基、ヒドロキシエチル基、炭素数1~8のアルキルカルボニルアミノ基、炭素数7~16のアリールカルボニルアミノ基、炭素数1~4のアルキル基が結合してなるジアルキルアミノエチル基、トリフルオロメチル基、炭素数1~8のトリアルキルシリル基、炭素数1~8のアルキルチオ基、炭素数6~15のアリールチオ基、ヒドロキシ基、ニトロ基、シアノ基、カルボキシ基、スルホ基、フッ素原子、塩素原子等のハロゲン原子。上記置換基群W1におけるアリール基としては、具体的にはR1~R6における芳香族環基として記載したものが挙げられる。該アリール基は、メチル基、エチル基等の低級アルキル基、メトキシ基、エトキシ基等の低級アルコキシ基、ニトロ基、トリフルオロメチル基、シアノ基、カルバモイル基、スルファモイル基、フッ素原子、塩素原子等のハロゲン原子を、更に置換基として有していてもよい。中でも、R1~R6におけるアルキル基、芳香族環基及び互いに連結して形成される環が有していてもよい置換基として、好ましくは炭素数1~8のアルキル基、炭素数1~8のアルコキシ基、フェニル基、トリル基、炭素数2~9のアルキルカルボニルオキシ基、カルバモイル基、スルファモイル基、炭素数1~8のアルキルスルファモイル基、トリフルオロメチル基、シアノ基及びフッ素原子である。R7及びR8についてR7及びR8は、水素原子、又は任意の置換基を表す。該任意の置換基としては、例えば、ハロゲン原子、置換基を有していてもよい炭素数1~8のアルキル基、置換基を有していてもよい炭素数1~8のアルコキシ基、置換基を有していてもよい芳香族環基などが挙げられる。式II中のベンゼン環において、トリアリールメチン構造の中央に位置する炭素原子との結合に対し、o-位に嵩高い基が結合すると、分子の平面性が阻害され、化合物の色純度が低下する場合がある。従って、o-位には置換基を有さないか、又はハロゲン原子、炭素数1~8のアルキル基で置換されていることが好ましい。尚、該炭素数1~8のアルキル基は、立体障害が小さい点で、更に炭素数1~4のアルキルであることが好ましい。また、R7及びR8は、互いに連結して環を形成していてもよく、該環は置換基を有していてもよい。該置換基としては、例えば、前記置換基群W1の項に記載のものが挙げられる。R7及びR8同士が連結して環を形成する場合、これらはヘテロ原子で架橋された環であってもよい。R7及びR8の連結部分の構造として、例えば以下のものが挙げられる。これらの連結部分の構造は置換基を有していてもよい。上記中、R1b及びR2bは、各々独立に、水素原子又はアルキル基を表す。尚、R1b及びR2bは、IICAの分子平面性が高く、分子同士が会合しやすく耐熱性が高い点で水素原子またはメチル基であることが好ましい。得られるカラーフィルタが青色である場合に、高輝度である点から、R7及びR8同士は互いに連結して環を形成していない方が好ましい。また、得られるカラーフィルタが紫色である場合に、且つ高輝度である点から、互いに連結して環を形成している方が好ましい。R101及びR102についてR101及びR102は、水素原子、置換基を有していてもよい炭素数1~8のアルキル基、置換基を有していてもよい炭素数2~6のアルケニル基、置換基を有していてもよい芳香族環基、又はフッ素原子を表す。アルキル基及び芳香族環基としては、前記R1~R6についての項で記載したものが挙げられる。アルケニル基としては、炭素数が通常2以上、通常6以下のものが挙げられる。具体例としては、ビニル基、アリル基、1-ブテニル基等が挙げられる。又、R101とR102とが連結して環の一部を構成することによりトリアリールメタン構造の中心にあるsp2炭素原子と隣接するベンゼン環からなる平面に対して、R101及びR102が結合するベンゼン環がねじれの位置関係になるため、青色の吸収を有するようになり、これを用いた着色樹脂組成物の分光特性が向上し、青色表示部材のコントラストが向上し易い点で好ましい。R101及びR102の連結部分の構造として、例えば以下のものが挙げられる。R101及びR102の連結部分の構造は、置換基を有していてもよい。該置換基としては、例えば、前記置換基群W1の項で記載したものが挙げられる。また、上記式II中のベンゼン環は、更に任意の置換基を有していてもよい。つまり、本発明の効果を損わない範囲で、式II中に明記した以外の置換基を有していてもよいが、製造が容易である点から、式II中に明記した以外の置換基を有さない方が好ましい。このような置換基としては、前記置換基群W1の項に記載の置換基が挙げられる。[化合物IIIについて]化合物Iは、より耐熱性及び耐光性に優れ、青色のカラーフィルタに青色の補色として用いることにより、得られる画素の色純度及び透過率が優れる点で、下記式IIIで表される化合物以下、化合物IIIと称する場合があるであることが好ましい。上記式III中、Ra、R1a、R2a、X1~X3、Ara、k及びmは、前記式Iにおけると同義である。R11~R16は、各々独立に、水素原子、置換基を有していてもよいアルキル基、又は置換基を有していてもよい1価の芳香族環基を示す。隣接するR11~R16同士が連結して環を形成していてもよく、該環は置換基を有していてもよい。R17及びR18は、各々独立に、水素原子、又は任意の置換基を表す。R17及びR18は、互いに連結して環を形成していてもよく、該環は置換基を有していてもよい。又、上記式III中のベンゼン環及びインドール環は更に任意の置換基を有していてもよい。尚、1分子中に複数の下記式IIICAで表されるカチオンが含まれる場合、それらは同じ構造であっても、異なる構造であってもよい。R11~R16についてR11~R16は、各々、化合物IIにおけるR1~R6と同義である。具体例及び好ましい態様も同様である。R17及びR18についてR17及びR18は、各々化合物IIにおけるR7~R8と同義である。具体例及び好ましい態様も同様である。[分子量]本発明における化合物Iの分子量は、通常800以上、好ましくは950以上、また通常5000以下である。また、本発明におけるアニオンIANの分子量は、通常300以上、好ましくは450以上、また通常2500以下である。上記範囲内であると、溶剤に対する溶解性が良好で且つ製造が容易である点で好ましい。[合成方法]前記化合物Iで表される化合物は、例えばJChemSocPerkinTrans19982297、国際公開第2006/120205号公報、総説合成染料堀口博著、三共出版、1968年に記載の方法に準じて合成することができる。例えば、アニオン中間体を下記のA又はBの方法で製造し、上記公知文献に準じて別途合成したカチオン中間体の塩交換反応により合成することができる。アニオン中間体I-iアニオンIANの塩の合成Aイミド化工程、続いて縮合工程による合成A-1イミド化工程スルホンアミドとスルホニルクロリド又はスルホン酸無水物を塩基存在下にて加熱撹拌する。反応溶剤としては、アセトニトリル、メタノール、エタノール、2-プロパノール、テトラヒドロフランなどの溶剤又はその混合溶剤が好ましい。また、反応温度は室温から用いる反応溶剤の沸点までが好ましい。式a-1中、Y1は、アミノ基又は塩素原子を表す。Y2はアミノ基、塩素原子又はRa-SO2-基を表す。Y1がアミノ基の場合、Y2はアミノ基以外の基であり、Y1が塩素原子の場合、Y2はアミノ基である。Y3は-X1-Y3a基又は、下記式a-1’の反応で-X1-Y3a基に変換される任意の置換基を表す。Y4はプロトン又は塩基に由来するカチオン表す。Y3a基は、水素原子又は任意の置換基を表す。必要に応じて、下記の縮合工程で反応するよう末端X1側、式a-1においてはY3の置換基変換反応式a-1’を行う。アミノ基にする場合は、ニトロ基を還元するか、アセチル基等で保護した基を加水分解する。ヒドロキシ基又はスルファニル基にする場合には、アセチル基等で保護した基を加水分解する。アリールマグネシウムブロミドにする場合は、アリールブロミドにマグネシウムを反応する。A-2縮合工程塩化シアヌルに上記A-1で合成したI-iiで表される中間体と、-X2-R1aで表される部位に相当する化合物と、-X3-R2aで表される部位に相当する化合物を逐次反応させて化合物I-iアニオンIANの塩を得ることが出来る。反応させる順番は問わないが、アリールアミノ基、アルキルアミノ基の順のように、反応性が低い基から反応させるのが好ましい。反応させる基の末端がアミノ基、ヒドロキシ基、スルファニル基の場合は、適当な塩基存在下で反応してもよい。Y5及びY6は、各々独立に、水素原子又は任意の置換基を表す。他の方法として、2,4,6-トリアミノトリアジンとハロゲン化アルキル等のアルキル化剤を反応させてもよい。B縮合工程、続いてイミド化工程を経る方法B-1縮合工程塩化シアヌルに下記の化合物I-iiiで表される中間体と、-X2-R1aで表される部位に相当する化合物と、-X3-R2aで表される部位に相当する化合物を逐次反応させて化合物I-ivを得ることが出来る。下記式b-1他の方法として、トリアミノトリアジンとハロゲン化アルキル等のアルキル化剤を反応させてもよい。B-2イミド化工程上記式b-1で得られた化合物I-ivとスルホニルクロリド又はスルホン酸無水物を塩基存在下にて加熱撹拌することによりIANを得ることが出来る。式b-2反応溶剤としては、アセトニトリル、メタノール、エタノール、2-プロパノール、テトラヒドロフランなどの溶剤あるいはその混合溶剤が好ましい。また、反応温度は室温から用いる反応溶剤の沸点までが好ましい。カチオン中間体の合成JChemSocPerkinTrans19982297、国際公開第2006/120205号公報、総説合成染料堀口博著、三共出版、1968年に記載の方法に準じてトリアリールメタンの塩化物塩を合成する。塩交換反応トリアリールメタンの塩化物塩及び上記のアニオン中間体を溶解し、加熱撹拌する。反応溶剤としては、アセトニトリル、メタノール、エタノール、2-プロパノール、テトラヒドロフラン、水などの溶剤あるいはその混合溶剤が好ましい。また、反応温度は室温から用いる反応溶剤の沸点までが好ましい。本発明における化合物Iにおいて、アニオンIAN及び化合物Iのカチオン、化合物Iについて各々具体例を以下に示す。いずれも好ましい具体例であるが、本発明はこれらに限定されるものではない。[アニオンIANの具体例][n価の染料のカチオンの具体例][化合物Iの具体例]含有量本発明の着色樹脂組成物は、化合物Iを全固形分中、好ましくは0.01重量以上、より好ましくは0.1重量以上、特に好ましくは1重量以上、また好ましくは50重量以下、より好ましくは40重量以下、特に好ましくは30重量以下の割合で含有する。上記上限以下であると、塗膜の硬化性が低下し難く、膜強度が十分であるため好ましい。また、上記下限以上であると、着色力が十分であることから、所望の濃度の色度が得られ易く、また膜厚が厚くなり難いため好ましい。本発明の着色樹脂組成物中には、A染料として、化合物Iの1種のみが含まれていてもよく、2種以上が含まれていてもよい。更に、化合物I以外のその他の染料の1種又は2種以上が含まれていてもよい。また、着色樹脂組成物中の全A染料の含有量は、好ましくは0.1重量以上、又は好ましくは30重量以下である。尚、本発明の着色樹脂組成物において、化合物Iの含有量は、全A染料の固形分中、30重量以上であることが好ましい。[B溶剤]本発明の着色樹脂組成物は、B溶剤を必須成分とする。溶剤は、着色樹脂組成物に含まれる各成分を溶解又は分散させ、粘度を調節する機能を有する。該B溶剤としては、着色樹脂組成物を構成する各成分を溶解又は分散させることができるものであればよく、沸点が100~200°Cの範囲のものを選択するのが好ましい。より好ましくは120~170°Cの沸点をもつものである。このような溶剤としては、例えば、次のようなものが挙げられる。エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコール-モノt-ブチルエーテル、ジエチレングリコールモノメチルエーテル、ジエチレングリコールモノエチルエーテル、メトキシメチルペンタノール、プロピレングリコールモノエチルエーテル、ジプロピレングリコールモノエチルエーテル、ジプロピレングリコールモノメチルエーテル、3-メチル-3-メトキシブタノール、トリプロピレングリコールモノメチルエーテルのようなグリコールモノアルキルエーテル類;エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテルのようなグリコールジアルキルエーテル類;エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールモノプロピルエーテルアセテート、メトキシブチルアセテート、3-メトキシブチルアセテート、メトキシペンチルアセテート、ジエチレングリコールモノエチルエーテルアセテート、ジエチレングリコールモノブチルエーテルアセテート、ジプロピレングリコールモノメチルエーテルアセテート、3-メチル-3-メトキシブチルアセテートのようなグリコールアルキルエーテルアセテート類;ジエチルエーテル、ジプロピルエーテル、ジイソプロピルエーテル、ジアミルエーテル、エチルイソブチルエーテル、ジヘキシルエーテルのようなエーテル類;アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトンのようなケトン類;エタノール、プロパノール、ブタノール、ヘキサノール、シクロヘキサノール、エチレングリコール、プロピレングリコール、ジエチレングリコール、ジプロピレングリコール、グリセリンのような1価又は多価アルコール類;n-ペンタン、n-オクタン、ジイソブチレン、n-ヘキサン、ヘキセン、イソプレン、ジペンテン、ドデカンのような脂肪族炭化水素類;シクロヘキサン、メチルシクロヘキサン、メチルシクロヘキセン、ビシクロヘキシルのような脂環式炭化水素類;ベンゼン、トルエン、キシレン、クメンのような芳香族炭化水素類;アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、3-エトキシプロピオン酸メチル、3-エトキシプロピオン酸エチル、3-メトキシプロピオン酸メチル、3-メトキシプロピオン酸エチル、3-メトキシプロピオン酸プロピル、3-メトキシプロピオン酸ブチル、γ-ブチロラクトンのような鎖状又は環状エステル類;3-メトキシプロピオン酸、3-エトキシプロピオン酸のようなアルコキシカルボン酸類;ブチルクロライド、アミルクロライドのようなハロゲン化炭化水素類;メトキシメチルペンタノンのようなエーテルケトン類;アセトニトリル、ベンゾニトリルのようなニトリル類:上記に該当する市販の溶剤としては、ミネラルスピリット、バルソル2、アプコ18ソルベント、アプコシンナー、ソーカルソルベントNo.1及びNo.2、ソルベッソ150、シェルTS28ソルベント、カルビトール、エチルカルビトール、ブチルカルビトール、メチルセロソルブ、エチルセロソルブ、エチルセロソルブアセテート、メチルセロソルブアセテート、ジグライムいずれも商品名などが挙げられる。これらの溶剤は、1種を単独で用いてもよく、2種以上を併用してもよい。上記溶剤中、前述の本発明に係るA染料の溶解性の点から、グリコールモノアルキルエーテル類が好ましい。中でも、特に着色樹脂組成物中の各種構成成分の溶解性の点からプロピレングリコールモノメチルエーテルが特に好ましい。また、例えば任意成分として後述する顔料を含む場合には、塗布性、表面張力などのバランスがよく、組成物中の構成成分の溶解度が比較的高い点からは、溶剤としてさらにグリコールアルキルエーテルアセテート類を混合して使用することがより好ましい。なお、顔料を含む組成物中では、グリコールモノアルキルエーテル類は極性が高く、顔料を凝集させる傾向があり、着色樹脂組成物の粘度を上げる等、保存安定性を低下させる場合がある。このため、グリコールモノアルキルエーテル類の使用量は過度に多くない方が好ましく、B溶剤中のグリコールモノアルキルエーテル類の割合は5~50重量が好ましく、5~30重量がより好ましい。また、最近の大型基板等に対応したスリットコート方式への適性という観点からは、150°C以上の沸点をもつ溶剤高沸点溶剤を併用することも好ましい。この場合、このような高沸点溶剤の含有量は、B溶剤全体に対して3~50重量が好ましく、5~40重量がより好ましく、5~30重量が特に好ましい。高沸点溶剤の量が少なすぎると、例えばスリットノズル先端で染料成分などが析出固化して異物欠陥を惹き起こす可能性があり、また多すぎると組成物の乾燥速度が遅くなり、後述するカラーフィルタ製造工程における、減圧乾燥プロセスのタクト不良や、プリベークのピン跡といった問題を惹き起こすことが懸念される。なお、沸点150°C以上の溶剤は、グリコールアルキルエーテルアセテート類であっても、またグリコールアルキルエーテル類であってもよく、この場合は、沸点150°C以上の溶剤を別途含有させなくてもかまわない。本発明の着色樹脂組成物は、インクジェット法によるカラーフィルタ製造に供してもよいが、インクジェット法によるカラーフィルタ製造においては、ノズルから発せられるインクは数~数十pLと非常に微小であるため、ノズル口周辺あるいは画素バンク内に着弾する前に、溶剤が蒸発してインクが濃縮乾固する傾向がある。これを回避するためには溶剤の沸点は高い方が好ましく、具体的には、B溶剤が沸点180°C以上の溶剤を含むことが好ましい。特に、沸点が200°C以上、とりわけ沸点が220°C以上の溶剤を含有することが好ましい。また、沸点180°C以上である高沸点溶剤は、B溶剤中50重量以上であることが好ましい。このような高沸点溶剤の割合が50重量未満である場合には、インク液滴からの溶剤の蒸発防止効果が十分に発揮されないおそれがある。本発明の着色樹脂組成物において、B溶剤の含有量に特に制限はないが、その上限は通常99重量とする。組成物中のB溶剤の含有量が99重量を超える場合は、B溶剤を除く各成分の濃度が小さくなり過ぎて、塗布膜を形成するには不適当となるおそれがある。一方、B溶剤の含有量の下限値は、塗布に適した粘性等を考慮して、通常75重量、好ましくは80重量、更に好ましくは82重量である。[Cバインダー樹脂]Cバインダー樹脂は、着色樹脂組成物の硬化手段により好ましいものが異なる。本発明の着色樹脂組成物が光重合性樹脂組成物である場合、Cバインダー樹脂としては、例えば特開平7-207211号公報、特開平8-259876号公報、特開平10-300922号公報、特開平11-140144号公報、特開平11-174224号公報、特開2000-56118号公報、特開2003-233179号公報などの各公報等に記載される高分子化合物を使用することができるが、中でも好ましくは下記C-1~C-5の樹脂などが挙げられる。C-1:エポキシ基含有メタアクリレートと、他のラジカル重合性単量体との共重合体に対し、該共重合体が有するエポキシ基の少なくとも一部に不飽和一塩基酸を付加させてなる樹脂、又は該付加反応により生じた水酸基の少なくとも一部に多塩基酸無水物を付加させて得られる、アルカリ可溶性樹脂以下、樹脂C-1と称す場合がある。C-2:カルボキシル基含有直鎖状アルカリ可溶性樹脂C-2以下、樹脂C-2と称す場合がある。C-3:前記樹脂C-2のカルボキシル基部分に、エポキシ基含有不飽和化合物を付加させた樹脂以下樹脂C-3と称す場合がある。C-4:メタアクリル系樹脂以下、樹脂C-4と称す場合がある。C-5:カルボキシル基を有するエポキシアクリレート樹脂以下樹脂C-5と称す場合がある。このうち特に好ましくは樹脂C-1が挙げられ、以下該樹脂について説明する。尚、樹脂C-2~C-5は、アルカリ性の現像液によって溶解され、目的とする現像処理が遂行される程度に溶解性を有するものであれば何でもよく、各々、特開2009-025813号公報の同項目として記載のものと同様である。好ましい態様も同様である。C-1:エポキシ基含有メタアクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られるアルカリ可溶性樹脂樹脂C-1の特に好ましい樹脂の一つとして、エポキシ基含有メタアクリレート5~90モルと、他のラジカル重合性単量体10~95モルとの共重合体に対し、該共重合体が有するエポキシ基の10~100モルに不飽和一塩基酸を付加させてなる樹脂、或いは該付加反応により生じた水酸基の10~100モルに多塩基酸無水物を付加させて得られるアルカリ可溶性樹脂が挙げられる。そのエポキシ基含有メタアクリレートとしては、例えば、グリシジルメタアクリレート、3,4-エポキシブチルメタアクリレート、3,4-エポキシシクロヘキシルメチルメタアクリレート、4-ヒドロキシブチルメタアクリレートグリシジルエーテル等が例示できる。中でもグリシジルメタアクリレートが好ましい。これらのエポキシ基含有メタアクリレートは1種を単独で用いてもよく、2種以上を併用してもよい。上記エポキシ基含有メタアクリレートと共重合させる他のラジカル重合性単量体としては、本発明の効果を損わない限り特に制限はなく、例えば、ビニル芳香族類、ジエン類、メタアクリル酸エステル類、メタアクリル酸アミド類、ビニル化合物類、不飽和ジカルボン酸ジエステル類、モノマレイミド類などが挙げられるが、特に下記式7で表される構造を有するモノメタアクリレートが好ましい。下記式7で表される構造を有するモノメタアクリレートに由来する繰返し単位は、他のラジカル重合性単量体に由来する繰返し単位中、5~90モル含有するものが好ましく、10~70モル含有するものが更に好ましく、15~50モル含有するものが特に好ましい。上記式7中、R89は水素原子又はメチル基を示し、R90は下記式8で表される構造を示す。上記式8中、R91~R98は、各々独立に、水素原子又は炭素数1~3のアルキル基を表す。尚、R96とR98とが、互いに連結して環を形成していてもよい。R96とR98が連結して形成される環は、脂肪族環であるのが好ましく、飽和又は不飽和のいずれでもよく、更に炭素数は5~6であることが好ましい。中でも、式8で表される構造中、特に下記構造式8a、8b、又は8cで表されるものが好ましい。尚、前記式8で表される構造を有するモノメタアクリレートは、1種を単独で用いてもよく、2種以上を併用してもよい。前記式8で表される構造を有するモノメタアクリレート以外の、他のラジカル重合性単量体としては、着色樹脂組成物に優れた耐熱性及び強度を向上しうる点で、スチレン、メタアクリル酸-n-ブチル、メタアクリル酸-tert-ブチル、メタアクリル酸シクロヘキシル、メタアクリル酸イソボロニル、メタアクリル酸アダマンチル、メタアクリル酸ベンジル、メタアクリル酸-2-ヒドロキシエチル、N-フェニルマレイミド、N-シクロヘキシルマレイミド、が挙げられる。上記モノマー群から選択された少なくとも1種に由来する繰返し単位の含有量が、1~70モルであるものが好ましく、3~50モルであるものが更に好ましい。尚、前記エポキシ基含有メタアクリレートと、前記他のラジカル重合性単量体との共重合反応には、公知の溶液重合法が適用される。本発明において、前記エポキシ基含有メタアクリレートと前記他のラジカル重合性単量体との共重合体としては、エポキシ基含有メタアクリレートに由来する繰返し単位5~90モルと、他のラジカル重合性単量体に由来する繰返し単位10~95モルと、からなるものが好ましく、前者20~80モルと、後者80~20モルとからなるものが更に好ましく、前者30~70モルと、後者70~30モルとからなるものが特に好ましい。上記範囲内であると、後述の重合性成分及びアルカリ可溶性成分の付加量が十分であり、また、耐熱性や膜の強度が十分であるため好ましい。上記の様に合成された、エポキシ基含有共重合体のエポキシ基部分に、不飽和一塩基酸重合性成分と、更に多塩基酸無水物アルカリ可溶性成分とを反応させる。ここで、エポキシ基に付加させる不飽和一塩基酸としては、公知のものを使用することができ、例えば、エチレン性不飽和二重結合を有する不飽和カルボン酸が挙げられる。具体例としては、メタアクリル酸、クロトン酸、o-、m-、p-ビニル安息香酸、α-位がハロアルキル基、アルコキシル基、ハロゲン原子、ニトロ基、又はシアノ基などで置換されたメタアクリル酸等のモノカルボン酸等が挙げられる。中でも好ましくはメタアクリル酸である。これらは1種を単独で用いてもよく、2種以上を併用してもよい。このような成分を付加させることにより、本発明で用いるバインダー樹脂に重合性を付与することができる。これらの不飽和一塩基酸は、通常、前記共重合体が有するエポキシ基の10~100モルに付加させるが、好ましくは30~100モル、より好ましくは50~100モルに付加させる。前記範囲内であると、着色樹脂組成物の経時安定性に優れるため好ましい。尚、共重合体のエポキシ基に不飽和一塩基酸を付加させる方法としては、公知の方法を採用することができる。更に、共重合体のエポキシ基に不飽和一塩基酸を付加させたときに生じる水酸基に付加させる多塩基酸無水物としては、公知のものが使用できる。例えば、無水マレイン酸、無水コハク酸、無水イタコン酸、無水フタル酸、テトラヒドロ無水フタル酸、ヘキサヒドロ無水フタル酸、無水クロレンド酸等の二塩基酸無水物;無水トリメリット酸、無水ピロメリット酸、ベンゾフェノンテトラカルボン酸無水物、ビフェニルテトラカルボン酸無水物等の三塩基以上の酸の無水物が挙げられる。中でも、無水コハク酸及びテトラヒドロ無水フタル酸が好ましい。これらの多塩基酸無水物は1種を単独で用いてもよく、2種以上を併用してもよい。このような成分を付加させることにより、本発明で用いるバインダー樹脂にアルカリ可溶性を付与することができる。これらの多塩基酸無水物は、通常、前記共重合体が有するエポキシ基に、不飽和一塩基酸を付加させることにより生じる水酸基の10~100モルに付加させるが、好ましくは20~90モル、より好ましくは30~80モルに付加させる。上記範囲内であると、現像時の残膜率及び溶解性が十分であるため好ましい。尚、当該水酸基に多塩基酸無水物を付加させる方法としては、公知の方法を採用することができる。更に、光感度を向上させるために、前述の多塩基酸無水物を付加させた後、生成したカルボキシル基の一部にグリシジルメタアクリレートや重合性不飽和基を有するグリシジルエーテル化合物を付加させてもよい。このような樹脂の構造に関しては、例えば特開平8-297366号公報や特開2001-89533号公報に記載されている。上述のバインダー樹脂C-1の、GPCゲルパーミエーションクロマトグラフィーで測定したポリスチレン換算の重量平均分子量Mwは、3000~100000が好ましく、5000~50000が特に好ましい。上記範囲内であると、耐熱性や膜強度、更に現像液に対する溶解性が良好である点で好ましい。また、分子量分布の目安として、重量平均分子量Mw/数平均分子量Mnの比は、2.0~5.0が好ましい。なお、バインダー樹脂C-1の酸価は、通常10~200mg-KOH/g、好ましくは15~150mg-KOH/g、更に好ましくは25~100mg-KOH/gである。酸価が低くなりすぎると、現像液に対する溶解性が低下する場合がある。逆に、高すぎると、膜荒れが生じることがある。着色樹脂組成物におけるCバインダー樹脂の含有量は、全固形分中、通常0.1~80重量、好ましくは1~60重量である。上記範囲内であると、基板への密着性が良好であり、また露光部への現像液の浸透性が適度で、画素の表面平滑性や感度が良好である点で好ましい。[D重合性モノマー]本発明の着色樹脂組成物は、D重合性モノマーを含有することが好ましい。D重合性モノマーは、重合可能な低分子化合物であれば特に制限はないが、エチレン性二重結合を少なくとも1つ有する付加重合可能な化合物以下、エチレン性化合物と言う場合がある。が好ましい。エチレン性化合物は、本発明の着色樹脂組成物が活性光線の照射を受けた場合、後述する光重合開始成分の作用により付加重合し、硬化するようなエチレン性二重結合を有する化合物である。尚、本発明におけるD重合性モノマーは、いわゆる高分子物質に相対する概念を意味し、狭義の単量体以外に二量体、三量体、オリゴマーも包含する。D重合性モノマーにおけるエチレン性化合物としては、例えば、メタアクリル酸等の不飽和カルボン酸;モノヒドロキシ化合物と不飽和カルボン酸とのエステル;脂肪族ポリヒドロキシ化合物と不飽和カルボン酸とのエステル;芳香族ポリヒドロキシ化合物と不飽和カルボン酸とのエステル;不飽和カルボン酸と多価カルボン酸及び前述の脂肪族ポリヒドロキシ化合物、芳香族ポリヒドロキシ化合物等の多価ヒドロキシ化合物とのエステル化反応により得られるエステル;ポリイソシアネート化合物とメタアクリロイル基含有ヒドロキシ化合物とを反応させたウレタン骨格を有するエチレン性化合物;等が挙げられる。脂肪族ポリヒドロキシ化合物と不飽和カルボン酸とのエステルとしては、エチレングリコールジメタアクリレート、トリエチレングリコールジメタアクリレート、トリメチロールプロパントリメタアクリレート、トリメチロールエタントリメタアクリレート、ペンタエリスリトールジメタアクリレート、ペンタエリスリトールトリメタアクリレート、ペンタエリスリトールテトラメタアクリレート、ジペンタエリスリトールテトラメタアクリレート、ジペンタエリスリトールペンタメタアクリレート、ジペンタエリスリトールヘキサメタアクリレート、グリセロールメタアクリレート等のメタアクリル酸エステルが挙げられる。また、これらメタアクリル酸エステルのメタアクリル酸部分を、イタコン酸部分に代えたイタコン酸エステル、クロトン酸部分に代えたクロトン酸エステル、或いは、マレイン酸部分に代えたマレイン酸エステル等が挙げられる。芳香族ポリヒドロキシ化合物と不飽和カルボン酸とのエステルとしては、ハイドロキノンジメタアクリレート、レゾルシンジメタアクリレート、ピロガロールトリメタアクリレート等が挙げられる。不飽和カルボン酸と多価カルボン酸及び多価ヒドロキシ化合物とのエステル化反応により得られるエステルは、単一物であってもよく、混合物であってもよい。代表例としては、メタアクリル酸、フタル酸、及びエチレングリコールの縮合物;メタアクリル酸、マレイン酸、及びジエチレングリコールの縮合物;メタアクリル酸、テレフタル酸、及びペンタエリスリトールの縮合物;メタアクリル酸、アジピン酸、ブタンジオール、及びグリセリンの縮合物等が挙げられる。ポリイソシアネート化合物とメタアクリロイル基含有ヒドロキシ化合物とを反応させたウレタン骨格を有するエチレン性化合物としては、ヘキサメチレンジイソシアネート、トリメチルヘキサメチレンジイソシアネート等の脂肪族ジイソシアネート;シクロヘキサンジイソシアネート、イソホロンジイソシアネート等の脂環式ジイソシアネート;トリレンジイソシアネート、ジフェニルメタンジイソシアネート等の芳香族ジイソシアネートと、2-ヒドロキシエチルメタアクリレート、3-ヒドロキシ1,1,1-トリメタアクリロイルオキシメチルプロパン等のメタアクリロイル基含有ヒドロキシ化合物との反応物が挙げられる。その他、本発明に用いられるエチレン性化合物の例としては、エチレンビスメタアクリルアミド等のメタアクリルアミド類;フタル酸ジアリル等のアリルエステル類;ジビニルフタレート等のビニル基含有化合物等が挙げられる。これらの中では脂肪族ポリヒドロキシ化合物と不飽和カルボン酸とのエステルが好ましく、ペンタエリスリトール又はジペンタエリスリトールのメタアクリル酸エステルがより好ましく、ジペンタエリスリトールヘキサメタアクリレートが特に好ましい。また、エチレン性化合物は酸価を有するモノマーであってもよい。酸価を有するモノマーとしては、例えば、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能単量体が好ましく、特に好ましくは、このエステルにおいて、脂肪族ポリヒドロキシ化合物がペンタエリスリトール及び/又はジペンタエリスリトールであるものである。これらの単量体は1種を単独で用いてもよいが、製造上、単一の化合物を得ることは難しいことから、2種以上の混合物を使用してもよい。また、必要に応じてD重合性モノマーとして酸基を有しない多官能モノマーと酸基を有する多官能モノマーを併用してもよい。酸基を有する多官能モノマーの好ましい酸価としては、0.1~40mg-KOH/gであり、特に好ましくは5~30mg-KOH/gである。上記範囲内であると、現像溶解特性が低下しにくく、また製造や取り扱いが容易である。更に、光重合性能が落ち難く、画素の表面平滑性等の硬化性が良好であるため好ましい。本発明において、より好ましい酸基を有する多官能モノマーは、例えば、ジペンタエリスリトールヘキサアクリレート、ジペンタエリスリトールペンタアクリレート、ジペンタエリスリトールペンタアクリレートのコハク酸エステルを主成分とする混合物である。この多官能モノマーと他の多官能モノマーを組み合わせて使用することもできる。本発明の着色樹脂組成物において、これらのD重合性モノマーの含有量は、全固形分中、通常1重量以上、好ましくは5重量以上、更に好ましくは10重量以上であり、また、通常80重量以下、好ましくは70重量以下、更に好ましくは50重量以下、特に好ましくは40重量以下である。また、D重合性モノマーの前記A染料に対する比率は、重量比で、通常1重量以上、好ましくは5重量以上、更に好ましくは10重量以上、特に好ましくは20重量以上であり、また、通常200重量以下、好ましくは100重量以下、更に好ましくは80重量以下である。上記範囲内であると、光硬化が適度であり、現像時の密着不良が置き難く、また現像後の断面が逆テーパー形状になり難く、更に溶解性低下による剥離現象抜け不良が置き難いため好ましい。[E光重合開始成分及び/又は熱重合開始成分]本発明の着色樹脂組成物は、塗膜を硬化させる目的で、E光重合開始成分及び/又は熱重合開始成分を含むことが好ましい。ただし、硬化の方法はこれらの開始剤によるもの以外でもよい。特に、本発明の着色樹脂組成物が、C成分としてエチレン性二重結合を有する樹脂を含む場合や、D成分としてエチレン性化合物を含む場合には、光を直接吸収し、又は光増感されて分解反応又は水素引き抜き反応を起こし、重合活性ラジカルを発生する機能を有する光重合開始成分及び/又は熱によって重合活性ラジカルを発生する熱重合開始成分を含有することが好ましい。なお、本発明において光重合開始成分としてのE成分とは、光重合開始剤以下、任意にE1成分とも称するに重合加速剤以下、任意にE2成分とも称する、増感色素以下、任意にE3成分とも称するなどの付加剤が併用されている混合物を意味する。[E光重合開始成分]本発明におけるE光重合開始成分は、通常、E1光重合開始剤、及び必要に応じて添加されるE2重合加速剤及びE3増感色素等の付加剤との混合物として用いられ、光を直接吸収し、或いは光増感されて分解反応又は水素引き抜き反応を起こし、重合活性ラジカルを発生する機能を有する成分である。光重合開始成分を構成するE1光重合開始剤としては、例えば、特開昭59-152396号、特開昭61-151197号各公報等に記載のチタノセン誘導体類;特開平10-300922号、特開平11-174224号、特開2000-56118号各公報等に記載されるヘキサアリールビイミダゾール誘導体類;特開平10-39503号公報等に記載のハロメチル化オキサジアゾール誘導体類、ハロメチル-s-トリアジン誘導体類、N-フェニルグリシン等のN-アリール-α-アミノ酸類、N-アリール-α-アミノ酸塩類、N-アリール-α-アミノ酸エステル類等のラジカル活性剤、α-アミノアルキルフェノン誘導体類;特開2000-80068号公報等に記載のオキシムエステル系誘導体類等が挙げられる。具体的には、例えば国際公開第2009/107734号パンフレット等に記載の光重合開始剤等が挙げられる。これら光重合開始剤の中では、α-アミノアルキルフェノン誘導体類、オキシムエステル系誘導体類、ビイミダゾール誘導体類、アセトフェノン誘導体類、及びチオキサントン誘導体類がより好ましい。また、オキシムエステル系誘導体類としては、1,2-オクタンジオン,1-4-フェニルチオフェニル-,2-o-ベンゾイルオキシム、エタノン,1-9-エチル-6-2-メチルベンゾイル-9H-カルバゾール-3-イル,1-o-アセチルオキシム、及び下記式XIで表される化合物等が挙げられる。式XI中、R201は、水素原子、炭素数1~20のアルキル基、炭素数2~25のアルケニル基、炭素数6~20のアリール基、炭素数3~20のヘテロアリール基、炭素数7~25のアリールアルキル基、炭素数4~25のヘテロアリールアルキル基、炭素数1~20のアルコキシ基、炭素数6~20のアリールオキシ基、炭素数2~20のアシル基、炭素数2~20のアシルオキシ基、シアノ基又はニトロ基を示し、これらはいずれも置換基を有していてもよい。あるいは、R201はX又はZと結合し、環を形成していてもよい。R202は、炭素数2~20のアルカノイル基、炭素数3~25のアルケノイル基、炭素数4~8のシクロアルカノイル基、炭素数7~20のアリーロイル基、炭素数2~10のアルコキシカルボニル基、炭素数7~20のアリールオキシカルボニル基、炭素数2~20のヘテロアリール基、炭素数3~20のヘテロアリーロイル基又は炭素数2~20のアルキルアミノカルボニル基を示し、これらはいずれも置換基を有していてもよい。Xは、置換基を有していてもよい、2個以上の環が縮合してなる、2価の芳香族炭化水素環基及び/又は芳香族複素基を示す。Zは、置換基を有していてもよい芳香族基を示す。なお、前記式XIで表される化合物の中でも、Xが置換基を有していてもよいカルバゾール環である化合物が好ましく、具体的には下記式XIIで表される化合物などが挙げられ、中でも下記式XIIIで表される化合物が特に好ましい。式中、R201、R202及びZは、前記式XIにおけると同義である。R203~R209は各々独立に水素原子又は任意の置換基を示す。また、nは、0又は1を表す。式中、R201aは、炭素数1~3のアルキル基、又は下記式XIIIaで表される基を示す。式中、R103及びR104は各々独立に、水素原子、フェニル基又はN-アセチル-N-アセトキシアミノ基を示す。は、結合部位を表す。R102aは、炭素数2~4のアルカノイル基を示し、Xaは、窒素原子が1~4のアルキル基で置換されていてもよい3,6-カルバゾリル基を示す。Zaは、アルキル基で置換されていてもよいフェニル基又はモルホリノ基で置換されていてもよいナフチル基を示す。その他に、ベンゾインアルキルエーテル類、アントラキノン誘導体類;2-メチル-4’-メチルチオフェニル-2-モルホリノ-1-プロパノン等のアセトフェノン誘導体類、2-エチルチオキサントン、2,4-ジエチルチオキサントン等のチオキサントン誘導体類、安息香酸エステル誘導体類、アクリジン誘導体類、フェナジン誘導体類、アンスロン誘導体類等も挙げられる。これら光重合開始剤の中では、α-アミノアルキルフェノン誘導体類、チオキサントン誘導体類、オキシムエステル系誘導体類がより好ましい。特に、オキシムエステル系誘導体類が好ましい。必要に応じて用いられるE2重合加速剤としては、例えば、N,N-ジメチルアミノ安息香酸エチルエステル等のN,N-ジアルキルアミノ安息香酸アルキルエステル類;2-メルカプトベンゾチアゾール、2-メルカプトベンゾオキサゾール、2-メルカプトベンゾイミダゾール等の複素環を有するメルカプト化合物;脂肪族多官能メルカプト化合物等のメルカプト化合物類等が挙げられる。これらのE1光重合開始剤及びE2重合加速剤は、それぞれ1種を単独で用いてもよく、2種以上を併用してもよい。また、必要に応じて感応感度を高める目的で、E3増感色素が用いられる。増感色素は、画像露光光源の波長に応じて、適切なものが用いられるが、例えば特開平4-221958号、特開平4-219756号各公報等に記載のキサンテン系色素;特開平3-239703号、特開平5-289335号各公報等に記載の複素環を有するクマリン系色素;特開平3-239703号、特開平5-289335号各公報等に記載の3-ケトクマリン系色素;特開平6-19240号公報等に記載のピロメテン系色素;特開昭47-2528号、特開昭54-155292号、特公昭45-37377号、特開昭48-84183号、特開昭52-112681号、特開昭58-15503号、特開昭60-88005号、特開昭59-56403号、特開平2-69号、特開昭57-168088号、特開平5-107761号、特開平5-210240号、特開平4-288818号各公報等に記載のジアルキルアミノベンゼン骨格を有する色素等が挙げられる。E3増感色素もまた1種を単独で用いてもよく、2種以上を併用してもよい。本発明の着色樹脂組成物において、これらのE光重合開始成分の含有量は、全固形分中、通常0.1重量以上、好ましくは0.2重量以上、更に好ましくは0.5重量以上、また通常40重量以下、好ましくは30重量以下、更に好ましくは20重量以下の範囲である。上記範囲内であると、露光光線に対する感度が良好で、また未露光部分の現像駅に対する溶解性も良好で、現像不良などを誘起し難い点で好ましい。E熱重合開始成分本発明の着色樹脂組成物に含有されていてもよいE熱重合開始成分の具体例としては、アゾ系化合物、有機過酸化物及び過酸化水素等が挙げられる。これらのうち、アゾ系化合物が好適に用いられる。より具体的には、例えば国際公開第2009/107734号等に記載の熱重合開始成分を用いることができる。これらの熱重合開始成分は、1種を単独で用いてもよく、2種以上を併用してもよい。[その他の任意成分]本発明の着色樹脂組成物は、前記各成分の外に、界面活性剤、有機カルボン酸及び/又は有機カルボン酸無水物、熱硬化性化合物、可塑剤、熱重合防止剤、保存安定剤、表面保護剤、密着向上剤、現像改良剤等を含有していてもよい。また、後述のF顔料を含有する場合には、分散剤や分散助剤を含有してもよい。これら任意成分としては、例えば特開2007-113000号公報記載の各種化合物を使用することができる。<F顔料>本発明の着色樹脂組成物は、得られるカラーフィルタの耐熱性の向上等の目的で、本発明の効果を損わない範囲で、F顔料を含有していてもよい。F顔料としては、例えばカラーフィルタの画素等を形成する場合には、青色、紫色等各種の色の顔料を使用することができる。また、その化学構造としては、例えばフタロシアニン系、キナクリドン系、ベンズイミダゾロン系、ジオキサジン系、インダンスレン系、ペリレン系等の有機顔料が挙げられる。この他に種々の無機顔料等も利用可能である。以下、使用できる顔料の具体例をピグメントナンバーで示す。青色顔料としては、例えばC.I.ピグメントブルー1、1:2、9、14、15、15:1、15:2、15:3、15:4、15:6、16、17、19、25、27、28、29、33、35、36、56、56:1、60、61、61:1、62、63、66、67、68、71、72、73、74、75、76、78、79などを挙げることができる。これらの中でも、青色の銅フタロシアニン顔料が好ましく、該銅フタロシアニン顔料としては、C.I.ピグメントブルー15、15:1、15:2、15:3、15:4、15:6などが好ましく挙げられ、更に好ましくはC.I.ピグメントブルー15:6である。この為、本発明の着色樹脂組成物が、青色顔料を含む場合、青色顔料の全含有量に対して、80重量以上、特に90重量以上、とりわけ95~100重量が、C.I.PigmentBlue15:6であることが好ましい。紫色顔料としては、例えばC.I.ピグメントバイオレット1、1:1、2、2:2、3、3:1、3:3、5、5:1、14、15、16、19、23、25、27、29、31、32、37、39、42、44、47、49、50などを挙げることができる。これらの中でも、紫色のジオキサジン顔料が好ましく、該ジオキサジン顔料として、C.I.ピグメントバイオレット19、23などが好ましく挙げられ、更に好ましくはC.I.ピグメントバイオレット23である。この為、本発明の着色樹脂組成物が、紫色顔料を含む場合、紫色顔料の全含有量に対して、80重量以上、特に90重量以上、とりわけ95~100重量が、C.I.PigmentViolet23であることが好ましい。これらは1種を単独で用いてもよく、2種以上を任意の組み合わせ及び比率で混合して用いてもよい。本発明の着色樹脂組成物に用いるF顔料は、高いコントラストの画素を形成しうる点から平均一次粒径の小さいものが好ましく、具体的には、平均一次粒径が40nm以下であることが好ましく、35nm以下であることがより好ましい。特に、青色の銅フタロシアニン顔料についても同様に、好ましくは平均一次粒径が40nm以下であり、より好ましくは35nm以下、更に好ましくは20~30nmである。また、ジオキサジン顔料については、平均一次粒径は好ましくは40nm以下、より好ましくは25~35nmである。着色樹脂組成物中で顔料が凝集し難い点からは、平均一次粒径が小さすぎない方が好ましい。なお、ここで、F顔料の平均一次粒径は以下の方法により測定算出された値である。まず、F顔料をクロロホルム中に超音波分散し、コロジオン膜貼り付けメッシュ上に滴下して、乾燥させ、透過電子顕微鏡TEM観察により、顔料の一次粒子像を得る。この像から、個々の顔料粒子の粒径を、同じ面積となる円の直径に換算した面積円相当径として、複数個通常200~300個程度の顔料粒子についてそれぞれ粒径を求める。得られた一次粒径の値を用い、下式の計算式の通り個数平均値を計算し、平均粒径を求める。個々の顔料粒子の粒径:X1、X2、X3、X4、、Xi、Xm{配合量}本発明において、F顔料を含む場合、着色樹脂組成物における顔料の含有量は、全固形分中、通常80重量以下、好ましくは50重量以下である。また、前記A染料100重量部に対する含有量は、通常2000重量部以下、好ましくは1000重量部以下である。上記範囲内とすることで、化合物Iの透過率に大きな影響をすることなく、耐熱性がより良好になり易い点で好ましい。[分散剤]本発明の着色樹脂組成物が、F顔料を含む場合、更に分散剤を含有することが好ましい。本発明における分散剤は、顔料が分散し、安定を保つことができれば特に種類を問わない。例えば、カチオン系、アニオン系、ノニオン系や両性等の分散剤を使用することができるが、ポリマー分散剤が好ましい。具体的には、ブロック共重合体、ポリウレタン、ポリエステル、高分子共重合体のアルキルアンモニウム塩又はリン酸エステル塩、カチオン性櫛型グラフトポリマー等を挙げることができる。これら分散剤の中で、ブロック共重合体、ポリウレタン、カチオン性櫛型グラフトポリマーが好ましい。特にブロック共重合体が好ましく、この中でも親溶剤性を有するAブロック及び窒素原子を含む官能基を有するBブロックからなるブロック共重合体が好ましい。具体的には、窒素原子含有官能基を有するBブロックとして、側鎖に4級アンモニウム塩基、及び/又はアミノ基を有する単位構造が挙げられ、一方、親溶剤性のAブロックとして、4級アンモニウム塩基及びアミノ基を有さない単位構造が挙げられる。係るアクリル系ブロック共重合体を構成するBブロックは、4級アンモニウム塩基、及び/又はアミノ基を有する単位構造を有し、顔料吸着機能を持つ部位である。又、係るBブロックとして、4級アンモニウム塩基を有する場合、当該4級アンモニウム塩基は、直接主鎖に結合していてもよいが、2価の連結基を介して主鎖に結合していてもよい。このようなブロック共重合体としては、例えば、特開2009-025813号公報に記載のものが挙げられる。また、本発明の着色樹脂組成物は、上記した以外の分散剤を含んでいてもよい。その他の分散剤としては、例えば、例えば特開2006-343648号公報に記載のものが挙げられる。本発明の着色樹脂組成物が、F顔料を含有する場合、分散剤の全固形分中の含有量は、F顔料の総含有量の2~1000重量、特に5~500重量、とりわけ10~250重量の範囲内となるように用いることが好ましい。上記範囲内とすることで、化合物Iの耐熱性に影響を及ぼすことなく、良好な顔料分散性を確保することができ、また顔料の分散安定性がより良好となる点で好ましい。[着色樹脂組成物の調製方法]本発明において、着色樹脂組成物は、適宜の方法により調製することができるが、例えば、前記A染料及びCバインダー樹脂を、B溶剤及び必要に応じて用いられる任意成分と共に混合することで調製できる。また、F顔料を含む場合の調製方法としては、F顔料を含む溶剤中、分散剤及び必要に応じて添加する分散助剤の存在下で、場合によりCバインダー樹脂の一部と共に、例えば、ペイントシェイカー、サンドグラインダー、ボールミル、ロールミル、ストーンミル、ジェットミル、ホモジナイザー等を用いて、粉砕しつつ混合分散して着色分散液を調製する。該着色分散液に、A染料、Cバインダー樹脂、必要に応じて、D重合性モノマー、E光重合開始成分及び/又は熱重合開始成分、などを添加し、混合することにより調製する方法を挙げることができる。[着色樹脂組成物の応用]本発明の着色樹脂組成物は、通常、すべての構成成分が溶剤中に溶解或いは分散された状態である。このような着色樹脂組成物が基板上へ供給され、カラーフィルタや液晶表示装置、有機EL表示装置などの構成部材が形成される。以下、本発明の着色樹脂組成物の応用例として、カラーフィルタの画素としての応用、及びそれらを用いた液晶表示装置パネル及び有機EL表示装置について、説明する。<カラーフィルタ>本発明のカラーフィルタは、本発明の着色樹脂組成物から形成された画素を有するものである。以下に、本発明のカラーフィルタを形成する方法について説明する。カラーフィルタの画素は、様々な方法で形成することができる。ここでは光重合性の着色樹脂組成物を使用してフォトリソグラフィー法にて形成する場合を例に説明するが、製造方法はこれに限定されるものではない。まず、基板の表面上に、必要に応じて、画素を形成する部分を区画するようにブラックマトリックスを形成し、この基板上に、本発明の着色樹脂組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去し、その後ポストベークすることにより、赤色、緑色、青色の各画素パターンを形成して、カラーフィルタを作製することができる。画素を形成する際に使用される基板としては、透明で適度な強度を有するものであれば特に限定されないが、例えば、ポリエステル系樹脂、ポリオレフィン系樹脂、ポリカーボネート系樹脂、アクリル系樹脂、熱可塑性樹脂製シート、エポキシ樹脂、熱硬化性樹脂、各種ガラスなどが挙げられる。また、これらの基板には、所望により、シランカップリング剤やウレタン系樹脂などによる薄膜形成処理、コロナ放電処理やオゾン処理などの表面処理等、適宜前処理を施してもよい。着色樹脂組成物を基板に塗布する際には、スピナー法、ワイヤーバー法、フローコート法、スリットアンドスピン法、ダイコート法、ロールコート法、スプレーコート法等が挙げられる。中でも、スリットアンドスピン法、及びダイコート法が好ましい。塗布膜の厚さは、乾燥後の膜厚として、通常、0.2~20μm、好ましくは0.5~10μm、特に好ましくは0.8~5.0μmである。上記範囲内であると、パターン現像や液晶セル化工程でのギャップ調整が容易であり、また所望の色発現がし易い点で好ましい。露光の際に使用される放射線としては、例えば、可視光線、紫外線、遠紫外線、電子線、X線等を使用することができるが、波長が190~450nmの範囲にある放射線が好ましい。画像露光に使用される、波長190~450nmの放射線を用いるための光源は、特に限定されるものではないが、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源;アルゴンイオンレーザー、YAGレーザー、エキシマレーザー、窒素レーザー、ヘリウムカドミニウムレーザー、半導体レーザー等のレーザー光源等が挙げられる。特定の波長の光を照射して使用する場合には、光学フィルターを利用することもできる。放射線の露光量は、10~10,000J/m2が好ましい。また、前記アルカリ現像液としては、例えば、水酸化ナトリウム、水酸化カリウム、水酸化リチウム、炭酸ナトリウム、炭酸カリウム、炭酸水素ナトリウム、炭酸水素カリウム、珪酸ナトリウム、珪酸カリウム、メタ珪酸ナトリウム、燐酸ナトリウム、燐酸カリウム、燐酸水素ナトリウム、燐酸水素カリウム、燐酸二水素ナトリウム、燐酸二水素カリウム、水酸化アンモニウム等の無機アルカリ性化合物;モノ-ジ-又はトリ-エタノールアミン、モノ-ジ-又はトリ-メチルアミン、モノ-ジ-又はトリ-エチルアミン、モノ-又はジ-イソプロピルアミン、n-ブチルアミン、モノ-ジ-又はトリ-イソプロパノールアミン、エチレンイミン、エチレンジイミン、テトラメチルアンモニウムヒドロキシドTMAH、コリン等の有機アルカリ性化合物等の水溶液が好ましい。前記アルカリ現像液には、例えばイソプロピルアルコール、ベンジルアルコール、エチルセロソルブ、ブチルセロソルブ、フェニルセロソルブ、プロピレングリコール、ジアセトンアルコール等の水溶性有機溶剤や界面活性剤等を適量添加することもできる。なお、アルカリ現像後は、通常、水洗する。現像処理法としては、浸漬現像法、スプレー現像法、ブラシ現像法、超音波現像法等の何れかの方法によることができる。現像条件は、室温23°Cで5~300秒が好ましい。現像処理の条件には特に制限はないが、現像温度は通常10°C以上、中でも15°C以上、更には20°C以上、また、通常50°C以下、中でも45°C以下、更には40°C以下の範囲が好ましい。現像方法は、浸漬現像法、スプレー現像法、ブラシ現像法、超音波現像法等の何れかの方法によることができる。このようにして作製されたカラーフィルタを液晶表示装置に使用する場合には、このままの状態で画像上にITO等の透明電極を形成して、カラーディスプレイ、液晶表示装置等の部品の一部として使用されるが、表面平滑性や耐久性を高めるため、必要に応じ、画像上にポリアミド、ポリイミド等のトップコート層を設けることもできる。また、一部、平面配向型駆動方式IPSモード等の用途においては、透明電極を形成しないこともある。また、垂直配向型駆動方式MVAモードでは、リブを形成することもある。また、ビーズ散布型スペーサに代わり、フォトリソグラフィー法による柱構造フォトスペーサーを形成することもある。<液晶表示装置>本発明の液晶表示装置は、上述の本発明のカラーフィルタを用いたものである。本発明の液晶表示装置の型式や構造については特に制限はなく、本発明のカラーフィルタを用いて常法に従って組み立てることができる。例えば、液晶デバイスハンドブック日刊工業新聞社、1989年9月29日発行、日本学術振興会第142委員会著に記載の方法で、本発明の液晶表示装置を形成することができる。<有機EL表示装置>本発明のカラーフィルタを有する有機EL表示装置を作成する場合、例えば図1に示すように、透明支持基板10上に、本発明の着色樹脂組成物により画素20が形成された青色カラーフィルタ上に有機保護層30及び無機酸化膜40を介して有機発光体500を積層することによって多色の有機EL素子を作製する。有機発光体500の積層方法としては、カラーフィルタ上面へ透明陽極50、正孔注入層51、正孔輸送層52、発光層53、電子注入層54、及び陰極55を逐次形成していく方法や、別基板上へ形成した有機発光体500を無機酸化膜40上に貼り合わせる方法などが挙げられる。このようにして作製された有機EL素子100は、パッシブ駆動方式の有機EL表示装置にもアクティブ駆動方式の有機EL表示装置にも適用可能である。次に、合成例、実施例及び比較例を挙げて本発明をより具体的に説明するが、本発明はその要旨を超えない限り以下の実施例に限定されるものではない。合成例1:染料1の合成化合物B1東京化成工業社製、138gをN,N-ジメチルホルムアミド520mlに溶解し、氷浴で冷却して、t-ブトキシカリウム115gを少しずつ添加した。さらに化合物A東京化成工業社製、37gのN,N-ジメチルホルムアミド180ml溶液を氷浴で冷却下に30分かけて滴下した後、50°Cで3時間攪拌した。水及びトルエンを加え、有機層を分離し、有機層を水で洗った。有機層を無水硫酸ナトリウムで乾燥し、減圧濃縮した。シリカゲルカラムクロマトグラフィーヘキサン/酢酸エチル15/1~10/1で精製し、化合物C163.6gを薄黄色固体として得た。化合物C124g、化合物D東京化成工業社製、11.1g、トルエンの混合物に、オキシ塩化リンを加え、5時間加熱還流した。室温に冷却後、水を加え、クロロホルム抽出して、有機層を飽和食塩水で3回洗った。無水硫酸ナトリウムで乾燥後、減圧濃縮し、シリカゲルカラムクロマトグラフィーで精製し、化合物E134.8gを得た。トリフルオロメタンスルホニルアミド東京化成工業社製、5.96gと炭酸カリウム関東化学社製、11.10gをアセトニトリル80mlに加えた後、化合物G東京化成工業社製、7.90gを添加し、還流下で6時間撹拌した。室温に冷却後、アセトニトリルに懸濁し、吸引ろ過により得られたろ液を濃縮して、化合物H13.6gを得た。5塩酸に化合物H3.86gを添加し、90°Cで1時間撹拌して、化合物Jの溶液を得た。化合物Jは精製することなく、次の反応に用いた。塩化シアヌル1.84gを水40mlに懸濁し、上記の化合物Jの水溶液をpH4~6で0~5°Cを保持しながら加えて、さらに1時間撹拌した。次いで室温にてpH=6~7で、アニリン塩酸塩1.30gを水25mlに溶解した液を添加し、さらに2時間撹拌した。その後、ブチルアミン塩酸塩1.65gを水30mlに溶解した液を加えて、70~80°CでpH8~9として3時間撹拌した。得られた反応液を室温まで冷却後、塩化ナトリウムで塩析することにより化合物F5.4gを得た。化合物E10.54g、化合物F0.68g、メタノール15mlの混合物を40°Cで30分間攪拌した後、減圧濃縮し、得られた固体を水で1回、水/メタノール2/1で2回洗浄して、紫色の固体0.89gを得た。1HNMR測定より、染料1と化合物Fの1:0.24モル比の混合物であった。合成例2:染料2の合成化合物B2東京化成工業社製、12.0gをN,N-ジメチルホルムアミド30mlに溶解し、氷浴で冷却して、t-ブトキシカリウム9.02gを少しずつ添加した。さらに化合物A東京化成工業社製、4.39gのN,N-ジメチルホルムアミド30ml溶液を氷浴で冷却下に10分かけて滴下した後、50°Cで2.5時間、ついで80°Cで7.5時間攪拌した。室温に冷却後、水及びトルエンを加え、有機層を分離し、水で4回洗浄した。減圧濃縮し、シリカゲルカラムクロマトグラフィーヘキサン/酢酸エチル7/1~4/1で精製し、化合物C25.09gを得た。化合物C25g、化合物D東京化成工業社製、2.18g、トルエン30mlの混合物に、オキシ塩化リン和光純薬工業社製、1.5mlを加え、100°Cで4時間攪拌した。室温に冷却後、オキシ塩化リン1mlを追加し、100°Cで1.5時間攪拌後、室温に冷却し、水を加え、クロロホルムで抽出して、有機層を水で2回、飽和食塩水で1回洗浄した。無水硫酸ナトリウムで乾燥し、減圧濃縮して、シリカゲルカラムクロマトグラフィークロロホルム/メタノール50/1~9/1で精製し、得られた固体をヘキサンで洗浄して、化合物E26.06gを得た。化合物E20.45g及び化合物F0.44g、メタノール15mlの混合物を50°Cで15分攪拌後、減圧濃縮し、得られた固体を水/メタノール2/1で2回洗浄して、紫色の固体0.70gを得た。1HNMR測定より、染料2と化合物Fの1:0.15モル比の混合物であった。合成例3:染料3の合成化合物B3をN,N-ジメチルホルムアミドに溶解し、氷浴で冷却下で内部温度を10°C以下に保ちつつtブトキシカリウムを添加し、さらに内部温度を10°C以下に保ちつつ、化合物A東京化成工業社製、3.34g、15.3mmolのN,N-ジメチルホルムアミド溶液を滴下した。75°Cで6時間攪拌した後、トルエンで希釈し、水を加え、有機層を分離し、水で洗浄した後、減圧濃縮した。シリカゲルカラムクロマトグラフィーで精製した後、得られた固体をヘキサン及びメタノール水で順次洗浄して、化合物C31.94gを得た。化合物C31.9g、化合物D東京化成工業社製、0.93g、トルエン15mlの混合物に、オキシ塩化リン和光純薬工業社製、0.52mlを加え、100°Cで7.5時間攪拌した。室温に冷却し、水を加え、クロロホルムで抽出して、有機層を水及び飽和食塩水で回洗浄した。無水硫酸ナトリウムで乾燥し、シリカゲルカラムクロマトグラフィークロロホルム/メタノール50/1~30/1で精製し、得られた固体をヘキサンで洗浄して、化合物E31.13gを得た。化合物E30.45g及び化合物F0.42g、メタノール20mlの混合物を50°Cで20分攪拌後、減圧濃縮し、得られた固体を水/メタノール2/1で2回洗浄して、紫色の固体0.68gを得た。1HNMR測定より、染料3と化合物Fの1:0.13モル比の混合物であった。合成例4:染料4の合成p-トルイジン東京化成工業社製、12.0g、112mmolをN-メチルピロリドンに溶解し、炭酸カリウム関東化学社製、17.0g、123mmolを添加し、75°Cに昇温した後、2-ブロモエチルエチルエーテルを滴下した。75°Cで8時間攪拌した後、トルエンで希釈し、水を加え、有機層を分離し、水で洗浄した後、減圧濃縮した。シリカゲルカラムクロマトグラフィーで精製し、化合物B49.45gを得た。化合物B47.71gをN,N-ジメチルホルムアミドに溶解し、氷浴で冷却下で内部温度を10°C以下に保ちつつt-ブトキシカリウムを添加し、さらに内部温度を10°C以下に保ちつつ、化合物AのN,N-ジメチルホルムアミド溶液を滴下した。60°Cで5時間攪拌した後、トルエンで希釈し、水を加え、有機層を分離し、水で洗浄した後、減圧濃縮した。シリカゲルカラムクロマトグラフィーで精製し、化合物C42.25gを得た。化合物C42.26g、化合物D0.87g、トルエン10mlの混合物に、オキシ塩化リン0.98mlを加え、100°Cで5時間攪拌した。室温に冷却後、クロロホルムで希釈し、水及び飽和食塩水を加え、有機層を分離し、シリカゲルカラムクロマトグラフィークロロホルム/メタノール1/0~10/1で精製し、得られた固体をヘキサンで洗浄して、化合物E41.5gを得た。化合物E40.45g及び化合物F0.40g、メタノール15mlの混合物を50°Cで25分攪拌後、減圧濃縮し、得られた固体を水/メタノール2/1で2回洗浄して、紫色の固体0.61gを得た。1HNMR測定より、染料4と化合物Fの1:0.04モル比の混合物であった。合成例5:染料5の合成2,4-ジメチルトルイジン東京化成工業社製、24.5g、202mmolをN-メチルピロリドンに溶解し、炭酸カリウム関東化学社製、32.0g、231mmolを添加し、80°Cに昇温した後、1ブロモブタンを滴下した。80°Cで3時間攪拌した後、トルエンで希釈し、水を加え、有機層を分離し、水で洗浄した後、減圧濃縮した。シリカゲルカラムクロマトグラフィーで精製し、化合物B517.3gを得た。化合物B510.7gをN,N-ジメチルホルムアミド25mlに溶解し、氷浴で冷却下で内部温度を10°C以下に保ちつつtブトキシカリウム6.73g、60.0mmolを添加し、さらに内部温度を10°C以下に保ちつつ、化合物A東京化成工業社製、3.27g、15.0mmolのN,N-ジメチルホルムアミド25ml溶液を滴下した。80°Cで11時間攪拌した後、トルエンで希釈し、水を加え、有機層を分離し、水で洗浄した後、減圧濃縮した。シリカゲルカラムクロマトグラフィーヘキサン酢酸エチル=12/1~9/1で精製し、化合物C41.63gを得た。化合物C5、化合物D、トルエンの混合物に、オキシ塩化リンを加え、100°Cで5時間攪拌した。水を加え、100°Cで10分間攪拌後、室温に冷却し、クロロホルムで希釈して、水及び飽和食塩水を加え攪拌した。有機層を分離し、シリカゲルカラムクロマトグラフィークロロホルムメタノール=1/0-10/1で精製し、得られた粉末をヘキサンで洗浄して、化合物E51.52gを得た。化合物E50.43g及び化合物F0.39g、メタノール20mlの混合物を50°Cで30分攪拌後、減圧濃縮し、得られた固体を水/メタノール2/1で2回洗浄して、紫色の固体0.65gを得た。1HNMR測定より、染料5と化合物Fの1:0.12モル比の混合物であった。79合成例6:染料6の合成化合物E6は、特開2011-070171号公報に記載の方法で合成した。化合物E62.50g及び化合物F3.49g、メタノール130mlの混合物を50°Cで攪拌後、減圧濃縮し、得られた固体を水/メタノール2/1で洗浄して、紫色の固体5.21gを得た。1HNMR測定より、染料6と化合物Fの1:0.47モル比の混合物であった。合成例7:染料7の合成染料7は、特開2011-70172に記載の方法で合成した。合成例8:染料8の合成p-トリフルオロメチルフェニルスルホン酸クロリド東京化成工業社製、2.44g、トリフルオロメチルスルホンアミド東京化成工業社製1.49g、炭酸カリウム関東化学社製2.76gおよびアセトニトリル15mlを混合し、還流下で8時間撹拌した。室温に冷却後、吸引ろ過により得られたろ液を減圧濃縮をした後、得られた粗生成物をアセトンで溶解し、激しく撹拌したトルエンに滴下し、静置した。ろ過をして得られた固体を真空下で乾燥することにより、化合物G1.80gを得た。C.I.ベイシックブルー7東京化成工業社製、0.51gおよび化合物G0.40g、メタノール20mlの混合物を50°Cで20分間攪拌後、減圧濃縮し、得られた固体を水/メタノール2/1および水/メタノール4/1で順次洗浄し、紫色の固体0.63gを得た。1HNMR測定より、染料8とC.I.ベイシックブルー7の92:8モル比の混合物であった。参考合成例1:樹脂Aの合成プロピレングリコールモノメチルエーテルアセテート145重量部を窒素置換しながら攪拌し、120°Cに昇温した。ここにスチレン5.2重量部、グリシジルメタクリレート132重量部及びトリシクロデカン骨格を有するモノアクリレートFA-513M日立化成社製4.4重量部を滴下し、及び2.2’-アゾビス-2-メチルブチロニトリル8.47重量部を3時間かけて滴下し、更に90°Cで2時間攪拌し続けた。次に反応容器内を空気置換に変え、アクリル酸67.0重量部にトリスジメチルアミノメチルフェノール1.1重量部及びハイドロキノン0.19重量部を投入し、100°Cで12時間反応を続けた。その後、テトラヒドロ無水フタル酸THPA15.2重量部、トリエチルアミン0.2重量部を加え、100°C3.5時間反応させた。こうして得られたバインダー樹脂のGPCにより測定した重量平均分子量Mwは約9000酸価25mg-KOH/gであった。参考合成例2:樹脂Bの合成NC3000Hエポキシ当量288、軟化点69°C日本化薬社製400重量部、アクリル酸102重量部、p-メトキシフェノール0.3重量部、トリフェニルホスフィン5重量部、及びプロピレングリコールモノメチルエーテルアセテート264重量部を反応容器に仕込み、95°Cで酸価が3mg-KOH/g以下になるまで撹拌した。酸価が目標に達するまで9時間を要した酸価2.2mg-KOH/g。次いで、更にテトラヒドロ無水フタル酸151重量部を添加し、95°Cで4時間反応させ、酸価102mg-KOH/g、GPCで測定したポリスチレン換算の重量平均分子量Mw3900の樹脂Bを得た。[着色樹脂組成物の調製]前記合成例1~8で得られた染料1~8、参考合成例1及び2で得られた樹脂A及びBを下記表1に記載された組成となるように他の成分を混合して、着色樹脂組成物を調製した。尚、表1の数値は、いずれも添加する各成分の重量部を表す。混合に際しては、各成分が十分に混合するまで1時間以上攪拌し、最後に5μmの駒型フィルターによって濾過し、異物を取り除いた。尚、表1及び2中の数値は、いずれも添加する各成分の重量部を表す。又、表1及び2中の各化合物は、各々以下の通りである。PGMEA:プロピレングリコールモノメチルエーテルアセテートPGME:プロピレングリコールモノメチルエーテル[着色樹脂膜の製造及び耐熱性の評価]5cm角に切断したガラス基板上に、上記各着色樹脂組成物をスピンコート法により乾燥後のy値が0.120となるように塗布し、減圧乾燥させた後、ホットプレート上にて80°Cで3分間プリベークした。その後、60mJ/cm2の露光量にて全面露光した.その後,分光光度計U-3310日立製作所製にて、分光透過率を測定し、XYZ表色系における色度C光源を算出した。続いて,クリーンオーブンにて230°Cで30分間焼成し、分光光度計U-3310日立製作所製にて分光透過率を測定し、XYZ表色系における色度C光源を算出した。キュア前後の透過スペクトルから色差ΔEabを算出した。評価結果を表2に示す。[電圧保持率の評価]着色樹脂組成物をITOインジウム-酸化錫合金電極を所定形状に蒸着したソーダガラス基板上に、スピンコーターを用いて塗布したのち、105°Cのクリーンオーブン内で10分間プレベークを行って、膜厚2.0μmの塗膜を形成した。次いで、高圧水銀ランプを用い、フォトマスクを介さずに、塗膜に365nm、405nm及び436nmの各波長を含む放射線を60mJ/m2の露光量で露光した。その後、この基板を超純水で洗浄して風乾し、さらに230°Cで60分間ポストベークを行い塗膜を硬化させて、基板上に青色の画素を形成した。青色画素を形成した基板とITO電極を所定形状に蒸着しただけの基板とを、0.03mmのガラスビーズを混合したシール剤で貼り合わせたのち、液晶MLC6846メルク社製を注入して、液晶セルを作製した。次いで、液晶セルの電圧保持率を、液晶物性評価システム6254型東陽テクニカ社製により測定した。このときの印加電圧は5.0Vの方形波、測定周波数は60Hzである。ここで電圧保持率とは、16.7ミリ秒後の液晶セル電位差/0ミリ秒で印加した電圧の値である。評価結果を表2に示す。表2に示すが如く、本発明の化合物1を用いることで、得られる画素の、輝度、耐熱性及び電圧保持率のいずれもが両立していることが分かる。これより、本発明の着色樹脂組成物を用いて形成された画素を含むカラーフィルタは、輝度、耐熱性及び電圧保持率に優れ、更に、該カラーフィルタを有する液晶表示装置及び有機EL表示装置は、高品質である。"